(57)【要約】    【課題】本発明は、感光性セラミックスグリーンシートを用いた、１枚のシート内に３次元のパターンを有するハーフエッチ構造などの複雑な形状を有するセラミックス基板の製造方法を提供する。    【解決手段】セラミックス基板の製造方法であって、無機粉末と感光性有機成分を含む感光性セラミックスグリーンシートに特定の熱処理と露光条件を組み合わせた処理を行い、次いで、感光性セラミックスグリーンシートを現像し、ハーフエッチ構造を有するセラミックス基板の製造方法。【選択図】  なし【特許請求の範囲】
【請求項１】
セラミックス基板の製造方法であって、無機粉末と感光性有機成分を含む感光性セラミックスグリーンシートに、（１）活性光線をパターン状に照射する工程、（２）前記活性光線を照射する面とは異なる面から、感光性セラミックスグリーンシートの厚さ方向において完全に硬化させない熱処理を施す工程を有し、（１）工程、（２）工程のうち、どちらか一方の工程を行った後、他方の工程を行い、その後、（３）感光性セラミックスグリーンシートを現像する工程、を少なくとも有することを特徴とするセラミックス基板の製造方法。
【請求項２】
セラミックス基板の製造方法であって、無機粉末と感光性有機成分を含む感光性セラミックスグリーンシートに、（１）活性光線をパターン状に照射する工程、（２’）前記、活性光線を照射する面とは異なる面に、前記活性光線照射量より小さい照射量の活性光線をパターン状もしくは全面に照射する工程を有し、（１）工程、（２’）工程のうち、どちらか一方の工程を行った後、他方の工程を行い、その後、（３）感光性セラミックスグリーンシートを現像する工程、を少なくとも有することを特徴とするセラミックス基板の製造方法。
【請求項３】
請求項１または２記載の製造方法で得られたハーフエッチ構造を有するセラミックス基板。
【請求項４】
前記感光性セラミックスグリーンシートが感光性セラミックス組成物から形成され、当該組成物が組成物全体量に対し平均粒子粒５００ｎｍ以下のセラミックス粉末を５〜９０重量％含有することを特徴とする請求項１または２記載のセラミックス基板の製造方法。
【発明の詳細な説明】
【技術分野】
【０００１】
本発明は、高周波無線用セラミックス多層基板などの回路材料に用いられるセラミックス基板の製造方法に関する。
【背景技術】
【０００２】
携帯電話をはじめとする無線通信技術の普及が著しい。従来の携帯電話は８００ＭＨｚ〜１．５ＧＨｚの準マイクロ波帯を用いたものであったが、情報量の増大に伴い、搬送周波数をより高周波であるマイクロ波帯からミリ波帯とした無線技術が提案され、実現される状況にある。こうした高周波無線回路は、移動体通信やネットワーク機器としての応用が期待されており、中でもブルートゥース(Bluetooth)やＩＴＳ(Intelligent Transport System、高度交通情報システム)での利用によってますます重要な技術となりつつある。
【０００３】
これらの高周波回路を実現するためには、高周波回路に使用される基板材料も、１〜１００ＧＨｚの使用波長帯で優れた高周波伝送特性をもつ必要がある。優れた高周波伝送特性を実現するためには、低誘電率でかつ誘電損失が低いこと、加工精度が高いこと、寸法安定性がよいといった要件が必要であり、なかでもセラミックス基板が有望視されてきた。
【０００４】
しかしながら、これまでのセラミックス基板材料は、寸法安定性に優れているものの、微細加工度が低かったため、特に高周波領域において十分な特性を得ることができなかった。このような微細加工精度の問題を改良する方法として、感光性セラミックス組成物から形成した感光性セラミックスグリーンシートを用いた、フォトリソグラフィー技術によるビアホール形成方法が提案されている（特許文献１参照）。
【０００５】
また、感光性セラミックスグリーンシートの加工方法を拡げる方法として、両面露光による高アスペクト比を有するビアホール形成方法などが提案されている（特許文献２参照）。
【０００６】
一方、インクジェットプリントヘッドやフォトリソグラフィー法を用いた鋳型の製造方法において、複雑な形状の加工、特にハーフエッチと呼ばれる方法で、基板を完全に抜くことなく基板の厚み方向において途中までエッチングすることによる凹凸部形成といった加工方法が知られている（特許文献３、４参照）。
【０００７】
しかしながら、上記の加工方法をセラミックスグリーンシートに適用するには、セラミックスグリーンシートのエッチング液に対する耐溶剤性が低いために、セラミックスグリーンシートの溶解の問題が生じ、ハーフエッチ構造を有するセラミックスグリーンシートを製造することができなかった。また、感光性セラミックスグリーンシートに適用した場合も、現像液に対する耐性が低いためにセラミックスグリーンシートの溶解の問題のために、ハーフエッチ構造を得ることが困難であった。
【０００８】
したがって、これまではハーフエッチ構造を有するセラミックスを得るためには、図２に示したように、貫通したビア２２や、キャビティ２３を有するグリーンシート２１を作製した後、別のグリーンシート２４と積層・焼成する事により疑似ハーフエッチ構造を有するグリーンシート積層体２５を作製した後、焼成を行うことで、ハーフエッチ構造を有するセラミックス積層基板として得る方法が一般的であった。
【特許文献１】特許第３３６０３７８号明細書（請求項１）
【特許文献２】特開平１０−２６５２７０号公報（段落００５５）
【特許文献３】特開昭６１−２５３１４２号公報（請求項１）
【特許文献４】特開平１１−２８６１１５号公報（請求項１）
【発明の開示】
【発明が解決しようとする課題】
【０００９】
本発明は、従来にある、複数のグリーンシートを積層することで擬似ハーフエッチ構造を作製することなく、感光性セラミックスグリーンシートを用いた、１枚のシート内に３次元のパターンを有するハーフエッチ構造などの複雑な形状を有するセラミックス基板の製造方法の提供することを目的とする。
【課題を解決するための手段】
【００１０】
すなわち本発明は、セラミックス基板の製造方法であって、無機粉末と感光性有機成分を含む感光性セラミックスグリーンシートに、（１）活性光線をパターン状に照射する工程、（２）前記活性光線を照射する面とは異なる面から、感光性セラミックスグリーンシートの厚さ方向において完全に硬化させない熱処理を施す工程を有し、（１）工程、（２）工程のうち、どちらか一方の工程を行った後、他方の工程を行い、その後、（３）感光性セラミックスグリーンシートを現像する工程、を少なくとも有することを特徴とするセラミックス基板の製造方法である。
【００１１】
また本発明の別の態様は、セラミックス基板の製造方法であって、無機粉末と感光性有機成分を含む感光性セラミックスグリーンシートに、（１）活性光線をパターン状に照射する工程、（２’）前記、活性光線を照射する面とは異なる面に、前記活性光線照射量より小さい照射量の活性光線をパターン状もしくは全面に照射する工程を有し、（１）工程、（２’）工程のうち、どちらか一方の工程を行った後、他方の工程を行い、その後、（３）感光性セラミックスグリーンシートを現像する工程、を少なくとも有することを特徴とするセラミックス基板の製造方法である。
【発明の効果】
【００１２】
本発明の製造方法によれば、感光性グリーンシートを用いて、１枚のシート内に３次元のパターンを有するハーフエッチ構造などの複雑な形状を有するセラミックス基板を、複雑な工程を用いることなくより簡便に得ることができる。
【発明を実施するための最良の形態】
【００１３】
本発明のセラミックス基板の製造方法において、第一の態様は、無機粉末と感光性有機成分を含む感光性セラミックスグリーンシートに、（１）活性光線をパターン状に照射する工程、（２）前記活性光線を照射する面とは異なる面から、感光性セラミックスグリーンシートの厚さ方向において完全に硬化させない熱処理を施す工程を有し、（１）工程、（２）工程のうち、どちらか一方の工程を行った後、他方の工程を行い、その後、（３）感光性セラミックスグリーンシートを現像する工程、を少なくとも有する。以下に、この製造方法について詳細に説明する。
【００１４】
本発明で用いる感光性セラミックスグリーンシートは、無機粉末と感光性有機成分を有する感光性セラミックス組成物をドクターブレード法、押し出し成形法、スリットダイ、スクリーン印刷法などの一般的な方法で、必要に応じて各種コーテイング処理などの施されたポリエステルやポリフェニレンスルフィド（ＰＰＳ）などのプラスチックフィルム、ガラス、ガラスセラミックス、アルミ、スチールなどの支持体上に成形し、溶媒を乾燥除去することにより得られる。また、支持体と感光性セラミックス組成物からなる部材を支持体付き感光性セラミックスグリーンシートと称する。
【００１５】
本発明のセラミックス基板の製造方法は、上述したように、（１）活性光線をパターン状に照射する工程、（２）前記活性光線を照射する面とは異なる面から、感光性セラミックスグリーンシートの厚さ方向において完全に硬化させない熱処理を施す工程を有し、（１）工程、（２）工程のうち、どちらか一方の工程を行った後、他方の工程を行う。本発明においては（１）工程、（２）工程の順番は問わず、活性光線のパターン状照射した後、熱処理を行ってもよいし、また、熱処理の後に、活性光線のパターン状照射を行ってもよい。
【００１６】
上述にある厚さ方向において完全に硬化させない熱処理を行うことにより、感光性セラミックスグリーンシートの熱処理面の現像液に対する溶解性が低下する。この結果、感光性セラミックスグリーンシートの厚さ方向での、現像液に対する溶解性に差が生まれ、活性光線のパターン状照射との組み合わせで、ハーフエッチ構造が形成できるようになる。
【００１７】
本発明では、（１）工程である活性光線のパターン状照射により感光性セラミックスグリーンシートの面内において、照射部と非照射部でそれぞれ現像液に対する溶解性に差を生じさせ、一方で、（２）工程である厚さ方向において完全に硬化させない熱処理により、感光性セラミックスグリーンシートの厚さ方向での現像液に対する溶解性に差を生じさせる。それぞれの工程は独立の異なった作用をもたらすため、（１）工程、（２）工程の順番を問わず、ハーフエッチ構造を得ることができる。
【００１８】
本発明のセラミックスグリーンシート製造方法の一例について、具体的に説明するが、（１）活性光線の照射を先に行う方法を例に説明する。活性光線の照射方法としては、支持体付き感光性セラミックスグリーンシートに対して、ビアホールやキャビティなどのパターンを有するフォトマスクを通して活性光線を照射する方法や、レーザー光を用いて支持体付きシートにパターンを直描する方法が挙げられる。ここで照射する活性光線の種類としては、赤外線、近赤外線、可視光線、紫外線、Ｘ線などが挙げられるが、これらの中でも、紫外線が好ましく用いられる。紫外線に用いる光源は、超高圧水銀灯が特に好ましいが、必ずしもこれに限定されるものではない。露光量は感光性セラミックスグリーンシートの厚みや材料の感度によって異なるが、１〜１００ｍＷ／ｃｍ２の出力の超高圧水銀灯であれば１秒〜３０分間、好ましくは３秒〜５分間、さらに好ましくは３秒〜６０秒間露光を行うことが好ましい。露光時間が１秒を下回ると、感光性セラミックス組成物の反応が十分に起こらず、結果として硬化不良や溶解不良などの問題を生じやすく、また、工程管理も不安定になるので好ましくない。一方、露光時間が３０分間を越えると、感光性セラミックス組成物の反応が進行しすぎて、パターン形成に問題を生じたり、工程が長くなり生産効率の上で好ましくない。
【００１９】
この活性光線のパターン状照射によって、ネガ型の感光性セラミックス組成物であれば露光部分の後述の現像液に対する溶解性が低下し、一方、ポジ型の感光性セラミックス組成物であれば現像液に対する露光部分の溶解性が向上するが、本発明においては、ネガ型の感光性セラミックス組成物を用いることが好ましい。
【００２０】
次に前記活性光線を照射した面とは異なる面から、感光性セラミックスグリーンシートの厚さ方向において完全に硬化させない熱処理を施す工程を有する。この厚さ方向において完全に硬化させない熱処理を行うことにより、感光性セラミックスグリーンシートの熱処理面の現像液に対する溶解性が、熱処理を行っていない面と比較して低下する。熱処理を行っていない面においては、パターン状照射によって照射部と非照射部の溶解性に差が生じているので、この二つの工程によって、現像時にハーフエッチ構造が形成できる。
【００２１】
熱処理を施す方法としては、ホットプレート上での静置、加熱ロールへの接触、オーブン中での放置、熱風ドライヤー処理、オイルなど熱媒体液体のシャワー等の方法が挙げられる。温度および時間、さらには加熱箇所のコントロールという観点からホットプレート上での静置、加熱ロールへの接触などが好ましい。
【００２２】
熱処理の条件は、感光性セラミックスグリーンシートの種類や厚さ、支持体の有無、支持体の種類、熱処理方法などにより異なり、適宜、適正な条件を選択することができる。一般的には、熱処理温度は、４０℃〜１５０℃が好ましく、さらに好ましくは６０℃〜１２０℃である。熱処理温度が４０℃を下回ると、熱処理による硬化が不十分となり、ハーフエッチ構造の残存すべき部分が除去されてしまう場合があったり、さらに工程での温度管理が難しく熱処理が不安定になる。一方、１５０℃を上回ると、熱処理による硬化が進行しすぎ、厚さ方向において硬化が完全に進行してしまい、ハーフエッチ構造の除去すべき部分が残存したりする場合がある。また、感光性セラミックスグリーンシートの居所的な熱膨張による位置精度の狂いが生じる可能性が高い。熱処理時間は、５秒から６０分、さらに好ましくは１分から３０分である。熱処理時間が５秒より短いと、熱処理による硬化が不十分となり、ハーフエッチ構造の残存部分が除去されてしまう場合があったり、さらに工程での時間管理が難しく熱処理が不安定になる場合がある。一方、６０分を上回ると、熱処理による硬化が進行しすぎ、厚さ方向において硬化が完全に進行してしまい、ハーフエッチ構造の除去すべき部分が残存したりする場合がある。
【００２３】
次に、（３）の工程である、活性光線のパターン状照射と熱処理を施した感光性セラミックスグリーンシートの現像を行う。現像処理を行うことで、１枚の感光性セラミックスグリーンシート内に３次元のパターンを有するハーフエッチ構造を持つ感光性セラミックスグリーンシートを得ることができる。
【００２４】
本発明で用いる現像方法としては、浸積法、スプレー法、現像液を浸した布で感光性セラミックスグリーンシートを擦るような簡易現像法、ブラシの物理的な作用を利用するブラシ現像法など種々の方法が挙げられるが、浸漬法、スプレー法が好ましく用いられる。また、これらの方法に、超音波を併用して現像時間の短縮や現像ムラの減少化を図る方法も好ましい。
【００２５】
感光性セラミックスグリーンシートの現像液としては、感光性セラミックス組成物の活性光線照射部と非照射部に対して、異なった溶解性・膨潤性・親和性を有するものであれば、いずれも使用可能であるが、本発明においては、アルカリ水溶液が好ましい。アルカリ水溶液としては、ナトリウムやカリウムなどの金属アルカリ水溶液、有機アルカリ水溶液が使用できる。金属アルカリ水溶液としては、ナトリウムイオン、カリウムイオン、カルシウムイオンなどのアルカリ金属、アルカリ土類金属イオンを含んでいる化合物を用いることができる。具体的には、水酸化ナトリウム、水酸化カリウム、水酸化カルシウム、炭酸ナトリウム、炭酸カリウム、炭酸カルシウム、炭酸リチウムなどが挙げられる。有機アルカリ水溶液としては、一般的なアミン化合物を用いることができる。具体的にはメチルアミン、ｎ−プロピルアミン、ｔ−ブチルアミン、モノエタノールアミン、ＴＭＡＨ（テトラメチルハイドロオキサイド）などが挙げられる。また、アルカリ水溶液の濃度は０．０１〜１０重量％、好ましくは１〜５重量％、より好ましくは０．５〜１．５重量％である。アルカリ濃度が０．０１重量％を下回ると可溶部分が完全に除去されないため好ましくなく、一方、１０重量％を上回ると硬化部分への侵食やパターンの剥離が起こるため好ましくない。また現像液の温度は、工程管理上２０〜５０℃が好ましい。
【００２６】
このような製造方法によりハーフエッチ構造を有する感光性セラミックスグリーンシートを得ることができる。以下にハーフエッチ構造を有する感光性セラミックスグリーンシートについて、図面を参照して詳細に説明する。図１の感光性グリーンシート１１は、それぞれ感光性セラミックスグリーンシート１枚から構成されるハーフエッチ構造を有する感光性セラミックスグリーンシートであり、図１の符号１２は、本発明の製造方法により得られるハーフエッチ部である。ハーフエッチ部の形状としては、ビア状、ストライプ状、格子状など様々な形状が形成可能であり、また、その深さも活性光線の露光量、現像処理条件、熱処理条件で調整可能である。
【００２７】
また、図３は、より複雑なハーフエッチ部１２を有する感光性セラミックスグリーンシート１１の例である。活性光線をパターン状に照射する工程を二回以上行うことなどにより、このような構造を形成することが可能である。
【００２８】
ハーフエッチ構造を有する感光性セラミックスグリーンシートは、その後、焼成を行うことでハーフエッチ構造を有するセラミックス基板となる。
【００２９】
本発明のセラミックス基板の製造方法において、第二の態様は、感光性セラミックスグリーンシートに、（１）活性光線をパターン状に照射する工程、（２’）前記、活性光線を照射する面とは異なる面に、前記活性光線照射量より小さい照射量の活性光線をパターン状もしくは全面に照射する工程を有し、（１）工程、（２’）工程のうち、どちらか一方の工程を行った後、他方の工程を行い、次いで、（３）感光性セラミックスグリーンシートを現像する工程、を少なくとも有する。
【００３０】
本発明の第二の態様は、前述の第一の態様と同様に、支持体付き感光性セラミックスグリーンシートに、（１）活性光線をパターン状に照射する工程、（２’）前記、活性光線を照射する面とは異なる面に、前記活性光線照射量より小さい照射量の活性光線をパターン状もしくは全面に照射する工程を有し、（１）工程、（２’）工程のうち、どちらか一方の工程を行った後、他方の工程を行う。本発明においては（１）工程、（２’）工程の順番は問わず、活性光線を照射した面とは異なる面に、前記活性光線照射量より小さい照射量の活性光線をパターン状もしくは全面に照射前記熱処理を行ってもよいし、また、前記少量の活性光線のパターン状露光もしくは全面露光の後に、前記活性光線のパターン状照射を行ってもよい。
【００３１】
本発明では、（１）工程である活性光線のパターン状照射により感光性セラミックスグリーンシートの面内において、照射部と非照射部でそれぞれ現像液に対する溶解性に差を生じさせる。一方で、（２’）工程である活性光線を照射する面とは異なる面に、前記活性光線照射量より小さい照射量の活性光線をパターン状もしくは全面に照射することで硬化が進行し、（２’）工程で活性光線照射した面の現像液に対する溶解性が低下する。この結果、第１の態様と同様に、感光性セラミックスグリーンシートの厚さ方向での、現像液に対する溶解性に差が生まれ、次に行う現像処理によりハーフエッチ構造が形成できる。（２’）工程の活性光線照射量を、（１）工程の活性光線照射量より小さくするのは、（２’）工程の活性光線照射量が（１）工程の活性光線照射量と同等、もしくは多い場合には、（１）工程で形成した活性光線照射により得られたパターンが損なわれるからである。
【００３２】
上記活性光線の照射条件や活性光線の種類等は、本発明の第一の態様で挙げた条件、種類と同様である。
【００３３】
次に、（３）の工程である、両側から活性光線を照射した感光性セラミックスグリーンシートを現像する。現像方法は前記第一の態様における現像方法と同様に行う。
【００３４】
本発明の第二の態様では、図１、図３に示したようなハーフエッチ構造を有する感光性セラミックスグリーンシートが得られるのに加え、図４に示したように裏面へのハーフエッチ部１２の形成が可能となり、結果として、両面にハーフエッチ部１２を有する感光性セラミックスグリーンシート４１を得ることができる。
【００３５】
感光性セラミックスグリーンシート４１を得る一連の工程の一例を図５に示した。感光性セラミックスグリーンシートにパターンを有するマスク５１を介して、活性光線を照射し、感光性セラミックスグリーンシートの面内における照射部と非照射部の現像液に対する溶解性に差を生じさせる（図５（ａ）および（ｂ））。続いて、活性光線を照射した面とは異なる面に、前記活性光線照射量より小さい照射量の活性光線をマスク５１を介してパターン状に照射することで、当該照射面内において同様に現像液に対する溶解性に差を生じさせる（図５（ｃ）および（ｄ））。この結果、現像を行うことにより（図５（ｅ））、両方の面においても、ハーフエッチ部を有するセラミックス基板を得ることができる。
【００３６】
本発明で用いられる感光性セラミックスグリーンシートは、無機粒子と感光性有機成分からなる感光性セラミックス組成物から得られるものであるが、感光性セラミックス組成物について、詳細に説明する。
【００３７】
本発明で用いる感光性有機成分としては、活性光線照射部分が架橋、重合、硬化するネガタイプでも、活性光線照射部分が解重合、光変性、光可溶化するポジタイプでも用いられるが、ネガタイプを用いることが好ましい。好ましいネガタイプの感光性有機成分としては、バインダーポリマーおよび反応性モノマー、光重合開始剤、紫外線吸収剤、分散剤、有機溶媒、酸化防止剤などの添加剤成分から構成される。ネガタイプのバインダーポリマーとしては、側鎖にエチレン性不飽和基を有するポリマー、さらに好ましくは側鎖にエチレン性不飽和基を有するアクリル共重合体が使用できる。バインダーポリマーのエチレン性不飽和結合は、感光性有機成分中の反応性モノマーと共に、架橋構造を形成し、架橋構造が、現像時の露光部と未露光部の現像液溶解性の差を大きくする。結果として、より精細なパターンを安定して作ることができる。
【００３８】
バインダーポリマーにエチレン性不飽和基を導入する具体的な方法は、共重合成分に不飽和カルボン酸等の不飽和酸を加えた後、カルボキシル基の一部にグリシジルメタクリレートなどを付加させる方法により達成される。また共重合体に残ったカルボキシル基はアルカリ現像性を付与するために不可欠で、そのためには共重合体の酸価は５０〜１４０（ｍｇＫＯＨ／ｇ）であることが好ましい。酸価を１４０以下とすることで、現像許容幅を広くすることができ、酸価を５０以上とすることで、未露光部のアルカリ現像液に対する溶解性が保持され、高精細なパターンを得ることができる。不飽和カルボン酸の具体的な例としては、アクリル酸、メタアクリル酸、イタコン酸、クロトン酸、マレイン酸、フマル酸、ビニル酢酸、またはこれらの酸無水物などのモノマーを挙げることができる。
【００３９】
また、バインダーポリマーのＴｇ（ガラス転移温度）は、−６０〜３０℃が好ましい。より好ましくは−４０〜３０℃で、さらに好ましくは−２０〜３０℃である。Ｔｇを−６０℃以上とすることでシートの粘着性を低減することができ、Ｔｇを３０℃以下とすることでシートの柔軟性を保持することができる。バインダーポリマーのＴｇは、例えば、島津製作所（株）製ＤＳＣ−５０型測定装置などを用いて測定することができる。
【００４０】
さらに用いるバインダーポリマーの重量平均分子量は１０万以下が好ましい。より好ましくは５千〜８万である。重量平均分子量を１０万以下とすることにより、現像液溶解性が保持され、その結果より精細なパターン化が可能となる。さらにバインダーポリマーの粘度は重量平均分子量に比例して増大するため、感光性セラミックス組成物のペースト粘度を低くして、濾過や脱気、塗布工程での作業性を保持するためには、バインダーポリマーの重量平均分子量を低くすることが好ましい。バインダーポリマーの重量平均分子量はテトラヒドロフランを移動相として、サイズ排除クロマトグラフィーなどによりポリスチレン換算値として測定することができる。
【００４１】
また、バインダーポリマーの熱分解温度が３５０℃以下であり、１５０℃以上であることが好ましい。バインダーポリマーの熱分解温度が１５０℃以上のバインダーポリマーを用いると、感光性セラミックス組成物の熱安定性が保持され、組成物をシート化し、パターン加工に到るまでの各工程において、感光性を損なうことなく良好なパターン加工が可能となる。また３５０℃以下のバインダーポリマーを用いると、シートの焼成工程での反りや変形、基板からの剥がれを防止できる。バインダーポリマーの熱分解温度を調整する手法は、共重合成分のモノマーを選択することで可能となる。特に低温で熱分解するモノマーを共重合成分とすることで共重合体の熱分解温度を低くできる。このように低温で熱分解する成分として例えばメチルメタクリレート、イソブチルメタクリレート、α−メチルスチレン等を挙げることができる。バインダーポリマーの熱分解温度は、熱重量測定装置を用いて測定することができる。
【００４２】
本発明で用いる反応性ポリマーを構成する共重合成分としては、以下のアクリル系モノマー等を例として挙げることができるが、これらに限定されるものではない。具体的には、メチルアクリレート、エチルアクリレート、ｎ−プロピルアクリレート、イソプロピルアクリレート、ｎ−ブチルアクリレート、ｓｅｃ−ブチルアクリレート、ｓｅｃ−ブチルアクリレート、イソ−ブチルアクリレート、ｔｅｒｔ−ブチルアクリレート、ｎ−ペンチルアクリレート、アリルアクリレート、ベンジルアクリレート、ブトキシエチルアクリレート、ブトキシトリエチレングリコールアクリレート、シクロヘキシルアクリレート、ジシクロペンタニルアクリレート、ジシクロペンテニルアクリレート、２−エチルヘキシルアクリレート、グリセロールアクリレート、グリシジルアクリレート、ヘプタデカフロロデシルアクリレート、２−ヒドロキシエチルアクリレート、イソボニルアクリレート、２−ヒドロキシプロピルアクリレート、イソデキシルアクリレート、イソオクチルアクリレート、ラウリルアクリレート、２−メトキシエチルアクリレート、メトキシエチレングリコールアクリレート、メトキシジエチレングリコールアクリレート、オクタフロロペンチルアクリレート、フェノキシエチルアクリレート、ステアリルアクリレート、トリフロロエチルアクリレート、アリル化シクロヘキシルジアクリレート、１，４−ブタンジオールジアクリレート、１，３−ブチレングリコールジアクリレート、エチレングリコールジアクリレート、ジエチレングリコールジアクリレート、トリエチレングリコールジアクリレート、ポリエチレングリコールジアクリレート、ジペンタエリスリトールヘキサアクリレート、ジペンタエリスリトールモノヒドロキシペンタアクリレート、ジトリメチロールプロパンテトラアクリレート、グリセロールジアクリレート、メトキシ化シクロヘキシルジアクリレート、ネオペンチルグリコールジアクリレート、プロピレングリコールジアクリレート、ポリプロピレングリコールジアクリレート、トリグリセロールジアクリレート、トリメチロールプロパントリアクリレート、アクリルアミド、アミノエチルアクリレート、フェニルアクリレート、フェノキシエチルアクリレート、ベンジルアクリレート、１−ナフチルアクリレート、２−ナフチルアクリレート、ビスフェノールＡジアクリレート、ビスフェノールＡ−エチレンオキサイド付加物のジアクリレート、ビスフェノールＡ−プロピレンオキサイド付加物のジアクリレート、チオフェノールアクリレート、ベンジルメルカプタンアクリレート、また、これらの芳香環にある水素原子のうち、１〜５個を塩素または臭素原子に置換したモノマー、もしくは、スチレン、ｐ−メチルスチレン、ｏ−メチルスチレン、ｍ−メチルスチレン、塩素化スチレン、臭素化スチレン、α−メチルスチレン、塩素化α−メチルスチレン、臭素化α−メチルスチレン、クロロメチルスチレン、ヒドロキシメチルスチレン、カルボシキメチルスチレン、ビニルナフタレン、ビニルアントラセン、ビニルカルバゾール、および、上記化合物の分子内のアクリレートの一部もしくはすべてをメタクリレートに変えたもの、γ−メタクリロキシプロピルトリメトキシシラン、１−ビニ���−２−ピロリドンなどが挙げられる。本発明ではこれらを１種または２種以上使用することができる。
【００４３】
バインダーポリマーの含有量は、感光性セラミックス組成物全量に対して３〜４０重量％が好ましい。より好ましくは５〜３０重量％、さらに好ましくは１０〜３０重量％である。３〜４０重量％の範囲とすることで、パターン加工性と、焼成時の収縮などの特性とを両立させることができる。
【００４４】
次に、本発明において、反応性モノマーとは不飽和基を有する単官能モノマーまたは多官能モノマーである。ここで言う不飽和基とはアクリル、メタクリル、ビニル、アリル基などを挙げることができるが、これらは混合して存在してもよい。これらの反応性モノマーは単独で用いてもよく、また組み合わせて用いてもよい。反応性モノマー含有量は、感光性セラミックス組成物に対して、２〜４０重量％が好ましく、より好ましくは５〜２０重量％である。２重量％以上とすることで精細なパターン加工が可能となり、４０重量％以下とすることで光硬化後のシートの柔軟性を保持することができる。
【００４５】
本発明で好ましく用いる反応性モノマーは、１個以上の不飽和基を有する反応性モノマー、例えば(メタ)アクリレート基またはアリル基等を有するモノマーなどが挙げられる。これらの具体例としては、アルコール類（例えばエタノール、プロパノール、ヘキサノール、オクタノール、シクロヘキサノール、グリセリン、トリメチロールプロパン、ペンタエリスリトールなど）とアクリル酸（またはメタクリル酸）とのエステル、カルボン酸（例えば酢酸、プロピオン酸、安息香酸、アクリル酸、メタクリル酸、コハク酸、マレイン酸、フタル酸、酒石酸、クエン酸など）とアクリル酸グリシジル（あるいは、メタクリル酸グリシジル、アリルグリシジル、またはテトラグリシジルメタキシリレンジアミン）との反応生成物、アミド誘導体（例えば、アクリルアミド、メタクリルアミド、Ｎ−メチロールアクリルアミド、メチレンビスアクリルアミドなど）、エポキシ化合物とアクリル酸（またはメタクリル酸）との反応物、ポリエチレングリコールジアクリレート、ポリプロピレングリコールジアクリレート、トリプロピレングリコールジアクリレートが挙げられる。
本発明では、光重合開始剤を用いても良く、１種類または複数種を混合して使用することができる。光重合開始剤の例として、ベンゾフェノン、ｏ−ベンゾイル安息香酸メチル、４，４−ビス（ジメチルアミン）ベンゾフェノン、４，４−ビス（ジエチルアミノ）ベンゾフェノン、４，４−ジクロロベンゾフェノン、４−ベンゾイル−４−メチルジフェニルケトン、ジベンジルケトン、フルオレノン、２，２−ジエトキシアセトフェノン、２，２−ジメトキシ−２−フェニル−２−フェニルアセトフェノン、２−ヒドロキシ−２−メチルプロピオフェノン、ｐ−ｔ−ブチルジクロロアセトフェノン、チオキサントン、２−メチルチオキサントン、２−クロロチオキサントン、２−イソプロピルチオキサントン、ジエチルチオキサントン、ベンジル、ベンジルジメチルケタノール、ベンジルメトキシエチルアセタール、ベンゾイン、ベンゾインメチルエーテル、ベンゾインブチルエーテル、アントラキノン、２−ｔ−ブチルアントラキノン、２−アミルアントラキノン、β−クロルアントラキノン、アントロン、ベンズアントロン、ジベンゾスベロン、メチレンアントロン、４−アジドベンザルアセトフェノン、２，６−ビス（ｐ−アジドベンジリデン）シクロヘキサノン、２，６−ビス（ｐ−アジドベンジリデン）−４−メチルシクロヘキサノン、２−フェニル−１，２−ブタジオン−２−（ｏ−メトキシカルボニル）オキシム、１−フェニル−プロパンジオン−２−（ｏ−エトキシカルボニル）オキシム、１，３−ジフェニル−プロパントリオン−２−（ｏ−エトキシカルボニル）オキシム、１−フェニル−３−エトキシ−プロパントリオン−２−（ｏ−ベンゾイル）オキシム、ミヒラーケトン、２−メチル−［４−（メチルチオ）フェニル］−２−モルフォリノ−１−プロパノン、ナフタレンスルホニルクロライド、キノリンスルホニルクロライド、Ｎ−フェニルチオアクリドン、４、４−アゾビスイソブチロニトリル、ジフェニルジスルフィド、ベンズチアゾールジスルフィド、トリフェニルホルフィン、カンファーキノン、四臭素化炭素、トリブロモフェニルスルホン、過酸化ベンゾインおよびエオシン、メチレンブルーなどの光還元性の色素とアスコルビン酸、トリエタノールアミンなどの還元剤の組合せなどがあげられる。光重合開始剤の添加量は、バインダーポリマー、反応性モノマー等の反応性成分に対し、０．０５〜１０重量％の範囲で添加することが好ましい。より好ましくは、０．１〜５重量％である。０．０５重量％以上ではパターン加工性が良好となり、１０重量％以下では所望の良好な焼成特性を得ることができる。
【００４６】
また、紫外線吸収剤を必要に応じ適宜添加しても良く、例えば有機染料からなる紫外線吸収剤が挙げられる。紫外線吸収効果の高いものを添加することによって高アスペクト比、高精細、高解像度のパターン加工が可能となる。中でも３００〜４５０ｎｍの波長範囲で高ＵＶ吸収係数を有する有機系染料が好ましく用いられる。具体的には、アゾ系染料、アミノケトン系染料、キサンテン系染料、キノリン系染料、アミノケトン系染料、アントラキノン系、ベンゾフェノン系、ジフェニルシアノアクリレート系、トリアジン系、ｐ−アミノ安息香酸系染料などが使用できる。有機系染料は、焼成後の絶縁膜中に残存しないため、絶縁膜特性に与える影響を少なくできるので好ましい。これらの中でもアゾ系およびベンゾフェノン系染料が好ましい。
【００４７】
紫外線吸収剤の添加量は、感光性セラミックス組成物に対し０．０１〜５重量％が好ましい。より好ましくは０．０５〜２重量％である。０．０１重量％以上とすることで、露光時の光散乱を防止し、高アスペクト比で高精細なパターン加工が可能となる。一方、５重量％以下とすることで感光性セラミックス組成物の透過率を保持することができる。
【００４８】
本発明における感光性有機成分は、感度を向上させるために増感剤を添加してもよい。増感剤の具体例としては、２，４−ジエチルチオキサントン、イソプロピルチオキサントン、２，３−ビス（４−ジエチルアミノベンザル）シクロペンタノン、２，６−ビス（４−ジメチルアミニベンザル）シクロヘキサノン、２，６−ビス（４−ジメチルアミノベンザル）−４−メチルシクロヘキサノン、ミヒラーケトン、４，４−ビス（ジエチルアミノ）−ベンゾフェノン、４，４−ビス（ジメチルアミノ）カルコン、４，４−ビス（ジエチルアミノ）カルコン、ｐ−ジメチルアミノシンナミリデンインダノン、ｐ−ジメチルアミノベンジリデンインダノン、２−（ｐ−ジメチルアミノフェニルビニレン）−イソナフトチアゾール、１，３−ビス（４−ジメチルアミノベンザル）アセトン、１，３−カルボニル−ビス（４−ジエチルアミノベンザル）アセトン、３，３−カルボニル−ビス（７−ジエチルアミノクマリン）、Ｎ−フェニル−Ｎ−エチルエタノールアミン、Ｎ−フェニルエタノールアミン、Ｎ−トリルジエタノールアミン、Ｎ−フェニルエタノールアミン、ジメチルアミノ安息香酸イソアミル、ジエチルアミノ安息香酸イソアミル、３−フェニル−５−ベンゾイルチオ−テトラゾール、１−フェニル−５−エトキシカルボニルチオ−テトラゾールなどがあげられる。本発明ではこれらを１種または２種以上使用することができる。なお、増感剤の中には光重合開始剤としても使用できるものがある。増感剤を本発明の感光性セラミックス組成物に添加する場合、その添加量は反応性成分に対して通常０．０５〜５重量％、より好ましくは０．１〜２重量％である。０．０５重量％以上では感度の向上効果が得られ、５重量％以下では焼成特性を所望の範囲に保持することができる。
【００４９】
感光性セラミックス組成物には、保存時の熱安定性を向上させるために重合禁止剤を添加することができる。重合禁止剤の具体的な例としては、ヒドロキノン、ヒドロキノンのモノエステル化物、Ｎ−ニトロソジフェニルアミン、フェノチアジン、ｐ−ｔ−ブチルカテコール、Ｎ−フェニルナフチルアミン、２，６−ジ−ｔ−ブチル−ｐ−メチルフェノール、クロラニール、ピロガロールなどが挙げられる。重合禁止剤を添加する場合、その添加量は、感光性セラミックス組成物中に、通常、０．００１〜１重量％である。
【００５０】
感光性セラミックス組成物には、保存時における反応性ポリマーの酸化を防ぐために酸化防止剤を添加することができる。酸化防止剤の具体的な例として２，６−ジ−ｔ−ブチル−ｐ−クレゾール、ブチル化ヒドロキシアニソール、２，６−ジ−ｔ−４−エチルフェノール、２，２−メチレン−ビス（４−メチル−６−ｔ−ブチルフェノール）、２，２−メチレン−ビス（４−エチル−６−ｔ−ブチルフェノール）、４，４−ビス（３−メチル−６−ｔ−ブチルフェノール）、１，１，３−トリス−（２−メチル−６−ｔ−ブチルフェノール）、１，１，３−トリス−（２−メチル−４−ヒドロキシ−ｔ−ブチルフェニル）ブタン、ビス［３，３−ビス（４−ヒドロキシ−３−ｔ−ブチルフェニル）ブチリックアシッド］グリコ−ルエステル、ジラウリルチオジプロピオナート、トリフェニルホスファイトなどが挙げられる。酸化防止剤を添加する場合、その添加量は通常、感光性セラミックス組成物中に０．００１〜１重量％である。
【００５１】
次に、本発明で用いられる無機粉末として有用な成分には６つの態様が挙げられる。
第１の態様は、一般式ＲｘＯ−Ａｌ２Ｏ３−ＳｉＯ２（Ｒはアルカリ金属（ｘ＝２）あるいはアルカリ土類金属（ｘ＝１）を示す）で表されるアルミノケイ酸塩系化合物である。特に限定されるものではないが、アノーサイト（ＣａＯ−Ａｌ２Ｏ３−２ＳｉＯ２）、セルジアン（ＢａＯ−Ａｌ２Ｏ３−２ＳｉＯ２）などであり、低温焼結セラミックス材料として用いられる無機粉末である。
【００５２】
第２の態様は、ほう珪酸ガラス粉末５０〜９０重量％と、石英粉末あるいはアモルファスシリカ粉末から選ばれる粉末１０〜５０重量％を含有するものである。この時選ばれた石英粉末あるいはアモルファスシリカ粉末は、ほう珪酸ガラスと溶解しないことが好ましい。またアモルファスシリカ粉末は球状シリカを用いると、スラリーの充填性が向上するので好ましい。
【００５３】
第３の態様は、ホウ珪酸ガラス粉末３０〜６０重量％、石英粉末あるいはアモルファスシリカ粉末から選ばれる粉末２０〜５０重量％およびコーディエライト、スピネル、フォルステライト、アノーサイトおよびセルジアンの群から選ばれた少なくとも１種類のセラミックス粉末２０〜５０重量％との混合物である。
【００５４】
第４の態様は、酸化物換算表記でＳｉＯ２：３０〜７０重量％、Ａｌ２Ｏ３：５〜４０重量％、ＣａＯ：３〜２５重量％、Ｂ２Ｏ３：３〜５０重量％の組成範囲で、これらの酸化物の総量がガラス粉末全量に対し８５重量％以上有し、残りの１５重量％以下はＮａ２Ｏ、Ｋ２Ｏ、ＢａＯ、ＰｂＯ、Ｆｅ２Ｏ３、Ｍｎ酸化物、Ｃｒ酸化物、ＮｉＯ、Ｃｏ酸化物などを含有するガラス粉末を３０〜６０重量％と、フィラー成分として、アルミナ、ジルコニア、マグネシア、ベリリア、ムライト、コーディエライト、スピネル、フォルステライト、アノーサイト、セルジアン、シリカおよび窒化アルミの群から選ばれた少なくとも１種類のセラミックス粉末４０〜７０重量％との混合物である。ＳｉＯ２を３０重量％以上とすることで焼結体の強度を保持することができる。また、７０重量％以下とすることで誘電率や熱膨張係数を所望の範囲（例えば誘電率：３〜２０、熱膨張率：３０〜９０×１０―７ｃｍ／℃の範囲）にすることができ、低温焼成が可能となる。Ａｌ２Ｏ３は５重量％以上とすることで焼結体の強度を保持することができ、４０重量％以下とすることで耐薬品性に優れた焼結体を得ることができる。ＣａＯは３〜２５重量％とすることで、誘電率や熱膨張係数などを上記と同様の範囲にすることができる。Ｂ２Ｏ３の配合量は３〜５０重量％とすることで、セラミックス組成物の焼成温度を６００〜９５０℃の範囲に制御することができる。
【００５５】
第５の態様は、酸化物換算表記でＳｉＯ２：８０〜９０重量％、Ｂ２Ｏ３：１０〜１５重量％、Ａｌ２Ｏ３：０〜５重量％、Ｋ２Ｏ：０〜５重量％の割合で含まれる無機粉末である。
第６の様態は、酸化物換算表記で、ＳｉＯ２：４５〜６０重量％、Ａｌ２Ｏ３：０．１〜１０重量％、Ｂ２Ｏ３：９〜２４重量％、ＣａＯ：２〜１５重量％、ＭｇＯ：０．１〜 １２重量％、Ｎａ２Ｏ：０．１〜１．５重量％、ＺｒＯ２：０．１〜５重量％、Ｋ２Ｏ：０．１〜１重量％、ＴｉＯ２：０．１〜５重量％の組成範囲で、これらの酸化物の総量がガラス粉末全量に対し９３重量％以上有し、残りの７重量％以下はＮａ２Ｏ、Ｋ２Ｏ、ＢａＯ、ＰｂＯ、Ｆｅ２Ｏ３、Ｍｎ酸化物、Ｃｒ酸化物、ＮｉＯ、Ｃｏ酸化物などを含有するガラス成分が３０〜７０重量％と、フィラー成分としてアルミナ、ジルコニア、マグネシア、ベリリア、ムライト、スピネル、フォルステライト、アノーサイト、セルジアン、コーディエライト、および窒化アルミから選ばれる少なくとも１種類のセラミックス粉末７０〜３０重量％との混合物である。
【００５６】
第４の態様および第６の態様におけるフィラー成分としてのセラミックス粉末は、基板の機械的強度の向上や熱膨張係数を制御するのに有効である。特に、アルミナ、ジルコニア、ムライト、コーディエライト、アノーサイトはその効果が優れている。これらのセラミックス粉末の混合により、焼成温度を８００〜９００℃とし、強度、誘電率、熱膨張係数、焼結密度、体積固有抵抗、収縮率を所望の特性とすることができる。
【００５７】
本発明において、無機粉末の態様としては、セラミックスの特性を制御しやすいこと、さらには、感光性有機成分との相性の観点から、第４の態様、第６の態様が好ましい。さらに、感光性セラミックス組成物が、高いパターン形成性を保持するために、無機粉末は平均粒子径５００ｎｍ以下のセラミックス粉末を含有する事が好ましい。セラミックス粉末としては、入手の容易さなどからアルミナ粉末が特に好ましい。セラミックス粉末の平均粒子径は３００ｎｍ以下がより好ましく、１５０ｎｍ以下がさらに好ましい。パターン加工に有効な紫外線の波長（５００ｎｍ〜３５０ｎｍ）と同等または小さいサイズのセラミックス粉末を複合することにより、露光時の光散乱が少なくなり、シートの深部まで露光される。その結果、高精細で高アスペクト比のパターン加工が可能となる。平均粒子径が５００ｎｍを超えると、光散乱の割合が高くなり紫外線が深部まで届かない、またはパターン周辺が散乱光により露光されるため、得られるパターンが高精細で高アスペクト比にならない場合がある。平均粒子径５００ｎｍ以下のセラミックス粉末の含有量は、用途に応じて異なるが、感光性セラミックス組成物に対して５〜９０重量％が好ましく、２０〜８０重量％がより好ましい。５重量％以上とすることで焼成後の誘電率特性を好ましいものとすることができる。一方、９０重量％以下とすることでシートの光透過率を保持することができる。
【００５８】
本発明の感光性セラミックス組成物において、無機粉末にＰｂ、Ｆｅ、Ｃｄ、Ｍｎ、Ｃｏ、Ｍｇなどの金属およびその酸化物が含まれる場合、有機成分中に含有する反応性成分と反応するために、無機粉末と有機成分の混合物（シートスラリー）が短時間でゲル化し、シート成形できなくなる場合がある。このような反応を防止するために、有機成分として、安定化剤を添加してゲル化を防止することが好ましい。安定化剤としては、トリアゾール化合物が好ましく用いられ、特にベンゾトリアゾールが有効に作用する。本発明において好ましく使用されるベンゾトリアゾールによる無機粉末の表面処理の一例を挙げると、無機粉末に対して所定の量のベンゾトリアゾールを酢酸メチル、酢酸エチル、エチルアルコール、メチルアルコールなどの有機溶媒に溶解した後、これら粉末を十分に浸すことができるように溶液中に１〜２４時間浸漬する。浸漬後、好ましくは２０〜３０℃で自然乾燥して溶媒を蒸発させてトリアゾール処理を行った粉末を調製する。使用される安定化剤の割合は無機粉末に対して０．０５〜５重量％が好ましい。
【００５９】
感光性有機成分と無機成分を含む感光性セラミックス組成物は次のような方法で作製される。まず感光性有機成分、例えば、必要に応じて側鎖にエチレン性不飽和結合、カルボキシル基を有するバインダーポリマー、エチレン性不飽和基を有する化合物、光重合開始剤、溶媒や各種添加剤などを混合した後、濾過し、有機ビヒクルを作製する。これに、必要に応じて前処理された無機粉末を添加し、ボールミルや三本ロールなどの混練機で均等に混合・分散して感光性セラミックス組成物のスラリーまたはペーストを作製する。このスラリーまたはペーストの粘度は無機粉末と感光性有機成分の配合比、有機溶媒の量、可塑剤その他の添加剤の添加割合によって適宜調整されるが、その範囲は０．５〜５Ｐａ・ｓが好ましい。
【００６０】
スラリーもしくはペーストを作製する際に用いる溶媒は、感光性有機成分を溶解し得るものであればよい。例えば、メチルセルソルブ、エチルセルソルブ、ブチルセルソルブ、メチルエチルケトン、ジオキサン、アセトン、シクロヘキサノン、シクロペンタノン、イソブチルアルコール、イソプロピルアルコール、テトラヒドロフラン、ジメチルスルフォキシド、γ−ブチロラクトン、３−メチルメトキシブタノール、トルエン、トリクロロエチレン、メチルイソブチルケトン、イソフォロン、メチルメトキシブタノール、ベンジルアルコール、γ−ブチルラクトン、Ｎ−メチルピロリドン、ジメチルアセトアミドなどが挙げられる、単種でも複数種用いても良い。なお、有機溶媒がペーストに含まれる量は目的用途に応じて様々であり、前記粘度範囲となるならば、なんら制限されるものではないが、例えば、塗布段階においては、ペースト（無機粉末を除く）中に１０〜３０重量％含まれていることが好ましい。
【００６１】
本発明の製造方法で得られたセラミックスグリーンシートを、例えば、回路基板などに使用する場合は、導体や抵抗体ペーストなどを用いて、ビアホールの孔埋め、配線の形成など、必要とされるパターンの形成を行うことができる。本発明で容易に形成されるハーフエッチ構造は、埋め込み配線などに好適に利用でき、薄型のセラミックス回路を作製するという観点で好ましいものである。配線の形成はスクリーン印刷機などにより印刷で形成してもよいし、感光性導体ペーストを用いてフォトリソ加工で形成してもよい。
【００６２】
本発明の製造方法によって得られたセラミックスグリーンシートを用いて、セラミックス回路を作製する場合は、必要な枚数の配線パターンの形成されたセラミックスグリーンシートを、ガイド孔を用いて積み重ね、８０〜１５０℃の温度で５〜２５ＭＰａの圧力で接着し、多層シートを作製した後、焼成炉等を利用して焼成を行う。焼成雰囲気や温度は感光性セラミックス組成物中の無機粉末や有機成分の種類によって異なるが、空気中、窒素雰囲気中、または水素還元雰囲気中で焼成する。本発明において好ましく用いられる感光性セラミックス組成物の焼成は、まず室温〜６００℃で有機物を分解、飛散させる工程（脱バインダー工程）を経たのち、６００〜９５０℃の温度で焼結を行う。
【００６３】
焼成工程においては、感光性セラミックスグリーンシートをＸＹＺ方向に自由に収縮させる収縮焼成や、拘束シートと呼ばれる難焼結性のセラミックスシートを用いたり、圧力をかけたり等の方法で、焼成時のＸＹ方向の収縮を抑制するような無収縮焼成などを行っても良い。
【００６４】
また、支持体として、必要に応じて各種コーテイングや配線の付設されたガラスを用い、パターン露光、現像後、支持体と共に焼成することにより、プラズマディスプレイパネルやフィールドエミッションデイスプレイなどの各種フラットパネルディスプレイの部材（電極、蛍光体、誘電体など）の製造用途に用いることもできる。
【実施例】
【００６５】
以下、実施例を用いて本発明を具体的に説明する。なお、濃度（％）は特に断らない限り重量％である。実施例に用いた無機粉末および感光性有機成分は次の通りである。
【００６６】
Ａ．無機粉末
無機粉末Ｉ：
セラミックス粉末５０％＋ガラス粉末５０％の複合セラミックス
セラミックス：平均粒子径４０ｎｍのアルミナ
ガラス粉末の組成：Ａｌ２Ｏ３（１０．８％）、ＳｉＯ２（５１．５％）、ＰｂＯ（１５．６％）、ＣａＯ（７．１％）、ＭｇＯ（２．８６％）、Ｎａ２Ｏ（３％）、Ｋ２Ｏ（２％）、Ｂ２Ｏ３（５．３％）
ガラス粉末の特性：ガラス転移点５６５℃、熱膨張係数６０．５×１０−７／Ｋ、誘電率８．０(１ＭＨｚ)、平均粒子径２μｍ  。
【００６７】
無機粉末II：
セラミックス粉末６０％＋ガラス粉末４０％の複合セラミックス
セラミックス：平均粒子径２５０ｎｍのアルミナ
ガラス粉末の組成：Ａｌ２Ｏ３−ＳｉＯ２−Ｂ２Ｏ３系ガラス、Ａｌ２Ｏ３（８．７％）、ＳｉＯ２（６７％）、ＺｒＯ２（２．７％）、Ｋ２Ｏ（１．６％）、Ｂ２Ｏ３（１２．５％）
ガラス粉末の特性：ガラス転移点５００℃、熱膨張係数４２×１０−７／Ｋ、誘電率４．７(１ＭＨｚ)、平均粒子径３μｍ  。
【００６８】
無機粉末III：
セラミックス粉末４０％＋ガラス粉末６０％の複合セラミックス
セラミックス：平均粒子径４０ｎｍのアルミナ
ガラス粉末：“ＦＦ−２０１”（旭テクノガラス（株）製）  
ガラス粉末の特性：ガラス転移点７２０℃、熱膨張係数５１×１０−７／Ｋ、平均粒子径３．２μｍ  。
【００６９】
Ｂ．感光性有機成分
バインダーポリマーＩ：
１０００ｍＬの４つ口フラスコに溶剤としてメトキシメチルブタノールを１００ｇ仕込み、これをオイルバス中で９０℃に保ち窒素シール、攪拌を行いながらメチルアクリレート１５ｇとイソブチルメタクリレート５６ｇ、２−エチルヘキシルアクリレート３０ｇ、アクリル酸２０ｇにＮ，Ｎ−アゾビスイソブチロニトリル２ｇを混合、溶解してこれを滴下ロートで３０分かけて滴下した。そして、４時間反応を続けた後、ハイドロキノンモノメチルエーテルを１ｇ添加してから常温に戻し重合を完了し、ポリマーを得た。得られたポリマーにメトキシメチルブタノールを２０ｇ添加した後、これを８０℃に保ちながらグリシジルメタクリレート１５ｇと反応させたトリエチルベンジルアンモニウムクロライド３ｇの混合液を約３０分かけて滴下し、さらに３時間反応保持した。得られた反応性ポリマー溶液をアルミ製蒸発皿で８０℃、３時間真空乾燥した。同ポリマーのＴＧによる熱分解温度は３２０℃であった。
【００７０】
反応性モノマー：ポリエチレングリコールジアクリレート（アロニックスＭ２４５（商品名）東亞合成（株）製）
光重合開始剤：２−ベンジル−ジメチルアミノ−１−(４−モノフォリノフェニル)−ブタノン−１（イルガキュア８１９（商品名）チバ・スペシャルテイ・ケミカルズ社製）
紫外線吸収剤：スダンIV（東京化成（株）製）
有機溶剤：３−メトキシ−３−メチル−１−ブタノール（（株）クラレ製“ソルフィット”（商品名））
分散剤：”ノプコスパース”（商品名）、サンノプコ（株）製）  。
【００７１】
Ｃ．感光性有機成分の調製
有機溶剤および反応性ポリマーを混合し、撹拌しながらすべての反応性ポリマーを溶解させた。続いて反応性モノマー、光重合開始剤、紫外線吸収剤を加えて溶解させ、感光性有機成分を調製した。
Ｄ．ペースト調製
上記の感光性有機成分に無機粉末を混合し、三本ロールで５回通してペーストとした。感光性有機成分３０重量部に対して無機粉末の量は７０重量部とした。
Ｅ．感光性セラミックスグリーンシートの作製
紫外線を遮断した室内でポリエステルの支持体フィルムとブレードとの間隔を０．１〜０．８ｍｍとし、成形速度０．２ｍ／でドクターブレード法によってペーストを塗布し、熱風オーブンで１００℃、２０分で乾燥する事で、支持体付き感光性セラミックスグリーンシートを得た。感光性セラミックスグリーンシート部の厚みは１００μｍであった。
【００７２】
Ｆ．パターン状露光（表１、２における（１）パターン状露光）
感光性セラミックスグリーンシートを１００ｍｍ角に切断した後、合計３６個の３ｍｍ角のキャビティ（９ｍｍピッチ）を有するフォトマスク１（ネガ用）（５ｃｍ角）を用いて、支持体フィルムとは逆の側から１５〜２５ｍＷ／ｃｍ２の出力の超高圧水銀灯を用いてシートとマスクの間を密着条件下で、５〜１５秒間パターン露光した。
【００７３】
Ｇ．熱処理
３５℃〜１５５℃に保持したホットプレート上に、活性光線をパターン状に照射し、支持体から剥離した感光性セラミックスグリーンシートを、表１、２にある各所定時間静置した。このときの熱処理面は活性光線を照射した面とは異なる面である。
Ｈ．裏面からの活性光線照射（表１、２における（２’）裏面露光）
パターン露光した感光性セラミックスグリーンシートから支持体フィルムを剥離した後、パターン露光した側とは逆の側から、全面もしくは合計２５個の３ｍｍ角のキャビティ（９ｍｍピッチ）を有するフォトマスク２（ネガ用）（５ｃｍ角）（クロムマスク１とは中心部の位置が縦横４．５ｍｍずつずれたもの）を用いて、１５〜２５ｍＷ／ｃｍ２の出力の超高圧水銀灯を用いてシートとマスクの間を密着条件下で、５〜１０秒間露光した。
【００７４】
Ｉ．現像
２５℃の０．５重量％モノエタノールアミン水溶液もしくは１重量％ＴＭＡＨ（テトラメチルハイドロオキサイド）水溶液により浸漬現像し、その後、スプレーを用いて水洗浄し、熱風オーブンで９０℃、１時間乾燥した。
Ｊ．焼成
上記により得た感光性セラミックスグリーンシートを、電気炉、空気中で、９００℃の温度で６０分間焼成して、セラミックス基板を得た。
Ｋ．形状再現性
焼成後のセラミックス基板を目視および顕微鏡で観察し、マスクのキャビティに対応する部分にハーフエッチ部が形成できているか否かを調べた。マスクの全キャビティの数に対する、上記ハーフエッチ部が形成できているキャビティの数の割合を形状再現性として評価した。
【００７５】
実施例１
表１の通り、無機粉末として無機粉末Ｉ（７０％）を、感光性有機成分としてバインダーポリマーＩ（１５％）、反応性モノマー（１０％）、および光重合開始剤（０．５％）、分散剤（０．３％）、溶剤（４％）、ｐ−メトキシフェノール（０．２％）を用い、感光性セラミックス組成物を作製し、得られた組成物から厚み１００μｍの支持体付き感光性セラミックスグリーンシートを得た。キャビティ形状を有する上記のフォトマスク１を介して、１０秒間ＵＶ照射した後、支持体を剥離して、上記Ｇ．熱処理に示したように６０℃に維持したホットプレート上に２０分間放置した。その後、現像した。キャビティ形状のハーフエッチ構造を有する感光性セラミックスグリーンシートを得た。このシートを電気炉にて９００℃、９０分間焼成し、図６、図７に示したキャビティ形状のハーフエッチ構造を有するセラミックス基板を得た。
【００７６】
実施例２〜７
実施例１と同じ支持体付き感光性セラミックスグリーンシートを用いて、表１に示した熱処理温度、時間に変更した以外は、実施例１と同様にしてセラミックス基板を作製した。
【００７７】
実施例８
実施例１と同じ支持体付き感光性セラミックスグリーンシートを用いて、表１に示したように、キャビティ形状を有する上記のフォトマスク１を介して、１０秒間ＵＶ照射した。その後、支持体を剥離し、上記Ｈ．裏面からの活性光線に示したように、照射支持体を剥離した面に７秒間、全面にＵＶ照射を行った。その後、実施例１と同様に、現像処理を行ったところ、図７に示すようなキャビティ形状のハーフエッチ構造を有する感光性セラミックスグリーンシートを得た。このシートを電気炉にて９００℃、１２０分間焼成し、キャビティ形状のハーフエッチ構造を有するセラミックス基板を得た。
【００７８】
実施例９
実施例１と同じ支持体付き感光性セラミックスグリーンシートを用いて、表１に示したように、キャビティ形状を有する上記のフォトマスク１を介して、７秒間ＵＶ照射した。その後、支持体を剥離し、上記Ｈ．裏面からの活性光線に示したように、支持体を剥離した面にキャビティ形状を有する別のフォトマスク２を通して５秒間、ＵＶ照射した。その後、実施例１と同様に、現像処理を行ったところ、図８に示すようなシートの両面にキャビティ形状のハーフエッチ構造を有する感光性セラミックスグリーンシートを得た。このシートを電気炉にて９００℃、９０分間焼成し、両面にキャビティ形状のハーフエッチ構造を有するセラミックス基板を得た。
【００７９】
比較例１
実施例１と同じ支持体付き感光性セラミックスグリーンシートを用いて、表１に示したように、キャビティ形状を有するフォトマスク１を介して、１０秒間ＵＶ照射した後、支持体を剥離した。その後、熱処理も、裏面からのＵＶ照射も施すことなく、実施例１と同様に現像を行ったところ、ハーフエッチ構造ではなく、貫通したキャビティ形状の構造を有する感光性セラミックスグリーンシートになった。
【００８０】
【表１】
2006272713.tif 000002
【００８１】
実施例１０
表２の通り、無機粉末として無機粉末II（７０％）を、感光性有機成分としてバインダーポリマーＩ（１５％）、反応性モノマー（１０％）、および光重合開始剤（０．５％）、分散剤（０．３％）、溶剤（４％）、ｐ−メトキシフェノール（０．２％）を用い、感光性セラミックス組成物を作製し、得られた組成物から厚み１００μｍの支持体付き感光性セラミックスグリーンシートを得た。キャビティ形状を有するフォトマスク１を通して１０秒間、ＵＶ照射した後、上記Ｇ．熱処理に示したように、支持体を剥離して、１００℃に維持したホットプレート上に１０分間放置した。その後、現像した。キャビティ形状のハーフエッチ構造を有する感光性セラミックスグリーンシートを得た。このシートを電気炉にて９００℃、９０分間焼成し、キャビティ形状のハーフエッチ構造を有するセラミックス基板を得た。
【００８２】
実施例１１〜１２
表２の通り、無機粉末として無機粉末III（７０％）を、感光性有機成分としてバインダーポリマーＩ（１５％）、反応性モノマー（１０％）、および光重合開始剤（０．５％）、分散剤（０．３％）、溶剤（４％）、ｐ−メトキシフェノール（０．２％）を用い、感光性セラミックス組成物を作製し、得られた組成物から厚み１００μｍの支持体付き感光性セラミックスグリーンシートを得た。キャビティ形状を有するフォトマスク１を通して１５秒間、表１に示す条件でＵＶ照射した。次に支持体を剥離した後、表１に示す条件で熱処理（実施例１１）、あるいは支持体を剥離した面へ１０秒間全面ＵＶ照射（実施例１２）を行った後、現像した。キャビティ形状のハーフエッチ構造を有する感光性セラミックスグリーンシートを得た。このシートを電気炉にて９００℃、９０分間焼成し、キャビティ形状のハーフエッチ構造を有するセラミックス基板を得た。
【００８３】
実施例１３
実施例１１と同じ支持体付き感光性セラミックスグリーンシートを用いて、表２に示したように、支持体を剥離した面への全面ＵＶ照射を１０秒間行った後、前記全面ＵＶ照射を受けた面とは反対側の面に実施例１２と同様に、キャビティ形状を有するフォトマスク１を通して１５秒間、ＵＶ照射した。その後、実施例１２と同様に、現像処理を行ったところ、図９に示すようなキャビティ形状のハーフエッチ構造を有する感光性セラミックスグリーンシートを得た。このシートを電気炉にて９００℃、９０分間焼成し、両面にキャビティ形状のハーフエッチ構造を有するセラミックス基板を得た。
【００８４】
実施例１４
実施例１１と同じ支持体付き感光性セラミックスグリーンシートを用いて、表２に示したように、支持体を剥離した面に、キャビティ形状を有するフォトマスク１を通して１０秒間、ＵＶ照射した。その後、前記ＵＶ照射を受けた面とは反対側の面に、キャビティ形状を有する別のフォトマスク２を通して１５秒間、ＵＶ照射を行った。その後、実施例１１と同様に、現像処理を行ったところ、図１０に示すような両面にキャビティ形状のハーフエッチ構造を有する感光性セラミックスグリーンシートを得た。このシートを電気炉にて９００℃、９０分間焼成し、両面にキャビティ形状のハーフエッチ構造を有するセラミックス基板を得た。
【００８５】
実施例１５
実施例１１と同じ支持体付き感光性セラミックスグリーンシートを用いて、表２に示した条件で、支持体を剥離した面に熱処理を行った後、前記熱処理を行った面とは反対側の面に、キャビティ形状を有する別のマスクを通して１５秒間、ＵＶ照射した。その後、実施例１１と同様に、現像処理を行ったところ、キャビティ形状のハーフエッチ構造を有する感光性セラミックスグリーンシートを得た。このシートを電気炉にて９００℃、９０分間焼成し、両面にキャビティ形状のハーフエッチ構造を有するセラミックス基板を得た。
【００８６】
【表２】
2006272713.tif 000003
【図面の簡単な説明】
【００８７】
【図１】本発明の製造方法により得られるハーフエッチ構造の一態様を示す感光性セラミックスグリーンシートの断面図
【図２】従来の製造方法により得られるセラミックスグリーンシートの断面図
【図３】本発明の製造方法により得られるハーフエッチ構造の一態様を示す感光性セラミックスグリーンシートの断面図
【図４】本発明の製造方法により得られるハーフエッチ構造の一態様を示す感光性セラミックスグリーンシートの断面図
【図５】本発明のハーフエッチ構造を有するセラミックス基板を得る製造方法の一態様を示す工程図
【図６】実施例１で得られたセラミックス基板を上面から写したレーザー顕微鏡写真
【図７】実施例８で得られた感光性セラミックスグリーンシートの断面図
【図８】実施例９で得られた感光性セラミックスグリーンシートの断面図
【図９】実施例１３で得られた感光性セラミックスグリーンシートの断面図
【図１０】実施例１４で得られた感光性セラミックスグリーンシートの断面図
【符号の説明】
【００８８】
１１    感光性セラミックスグリーンシート
１２    ハーフエッチ部
２１    グリーンシート
２２    ビアホール部分
２３    キャビティ部分
２４    グリーンシート
２５    グリーンシート積層体
４１：  両面にハーフエッチ構造を有する感光性セラミックスグリーンシート
５１  マスク
５２  活性光線照射
５３  照射部（硬化した部分）
【図１】
2006272713.tif 000004
【図２】
2006272713.tif 000005
【図３】
2006272713.tif 000006
【図４】
2006272713.tif 000007
【図５】
2006272713.tif 000008
【図７】
2006272713.tif 000009
【図８】
2006272713.tif 000010
【図９】
2006272713.tif 000011
【図１０】
2006272713.tif 000012
【図６】
2006272713.tif 000013